(57)【要約】  多くの場合、塗装金属板の塗装材料は、金属板の材料よりも遥かに低い沸点を有している。このため、この種の金属板を溶接によって接合する際に、塗装材料の爆発的な気化が生起する可能性があり、これは結合品質に悪影響を及ぼす。結合品質を改善するため、スペーサによって狭い間隙を形成して、気化する塗装材料がこの間隙の中に漏出し得るようにする。このスペーサは、例えば、金属板をレーザ衝撃することによって生成される。本発明の目的は、スペーサの形状を適正化することによって、金属板間の距離の偏差を低減することにある。この目的は、レーザビームを、その処理表面域の中心を通って及び／又はその中心の回りに、横方向及び縦方向の変位成分を含むように変位させるという方法によって実現される。これによって、球面形状を有する断面変形、すなわち、該断面変形の高さよりも大きな頂部半径を有する断面変形が形成される。
2007520357.tif 000002
【特許請求の範囲】
【請求項１】
表面から突出する少なくとも１つの断面変形を、レーザによって、少なくとも１枚の金属板の少なくとも１つの側の表面に生成する塗装金属板のレーザ加工法において、
レーザビームを、処理表面域の中心を通って及び／又は該中心の回りに、横方向及び縦方向の動きの成分を含むように動かすことによって、該少なくとも１つの断面変形を、該レーザビームによって生成することを特徴とするレーザ加工法。
【請求項２】
前記金属板が高張力鋼であることを特徴とする請求項１に記載の方法。
【請求項３】
前記レーザビームは、その出力及び／又は速度の変化に関して不連続に制御されることを特徴とする請求項１又は２に記載の方法。
【請求項４】
前記レーザビームの焦点を前記表面に合わせないことを特徴とする請求項１〜３のいずれか１項に記載の方法。
【請求項５】
前記レーザビームが、その動いている間に、楕円、ロゼット形状、あるいはフェルマー螺旋の図形を描くことを特徴とする請求項１〜４のいずれか１項に記載の方法。
【請求項６】
少なくとも１枚の付加的な金属板を、少なくとも１枚の前記塗装金属板と、前記突出した少なくとも１つの断面変形が該少なくとも２枚の金属板の間に間隙を形成するように接触させること、及び、該少なくとも２枚の金属板を、溶接によって発生する気化生成物が該少なくとも１つの間隙を通って漏出し得るように、該少なくとも１つの間隙の領域において相互に溶接すること、を特徴とする請求項１〜５のいずれか１項に記載の方法。
【請求項７】
前記少なくとも２枚の金属板を、結果的に溶接継手が少なくとも１つの先行して生成された前記断面変形に少なくとも部分的に置き換わるように、一緒に溶接することを特徴とする請求項６に記載の方法。
【請求項８】
表面から突出する少なくとも１つの断面変形を有する塗装金属板において、該断面変形が、該断面変形の高さよりも大きな頂点半径を有することを特徴とする塗装金属板。
【請求項９】
前記頂点半径と前記断面変形の高さが少なくとも２：１の比を有することを特徴とする請求項８に記載の塗装金属板。
【請求項１０】
表面から突出する少なくとも１つの断面変形を有する塗装金属板において、該金属板が高張力鋼であることを特徴とする塗装金属板。
【発明の詳細な説明】
【技術分野】
【０００１】
本発明は、請求項１の前段部分に記載の塗装金属板のレーザ加工法と、請求項８又は１０の前段部分に記載の塗装金属板とに関する。この一般的な種類の方法及び金属板は特許文献１から既に知られている。
【背景技術】
【０００２】
多くの塗装金属板の場合、特に自動車工業において用いられる電気亜鉛めっき金属板又は亜鉛引き金属板の場合、塗装材料は金属板材料の融点よりも遥かに低い融点を有している。このため、この種の金属板をレーザ溶接する際、重ね合わせ接合部に塗装材料の爆発的な気化が生起する可能性があり、これは接合品質を大きく損なう。
【０００３】
この接合品質を改善するため、気化した塗装材料が漏出し得るように、金属板の間に狭い間隙を形成するスペーサを用いる方式が既に提案されている。特許文献２によれば、表面にレーザ照射することによって適切なクレータ状のスペーサを生成することができる。特許文献１によれば、パルス化されたレーザビームを用いて、瘤状のスペーサを作ることができる。スペーサの幾何学的形状を変化させる可能性については開示されていない。
【０００４】
これら先行技術の基本的な欠点は、この方法で生成されるスペーサがどちらかといえば点に近いことである。その結果、スペーサが―印加する力に応じて―比較的容易に隣接する金属板の中に侵入したり、あるいはそれ自体が変形したりして、金属板の間隔に好ましくない偏りが生じる。薄い金属板の場合には、瘤状のスペーサが、スペーサを挟む金属板の反対側の面に盛り上がったような印象を与える可能性がある。
【０００５】
【特許文献１】独国特許出願公開第  ４４  ０７  １９０  Ａ１号明細書
【特許文献２】特開平１１−４７９６７号公報
【発明の開示】
【発明が解決しようとする課題】
【０００６】
本発明の課題は、金属板の間隔設定における偏差をスペーサの形状の適正化によって減少させることにある。
【課題を解決するための手段】
【０００７】
本発明は、提案する方法及び適切な金属板に関して、請求項１の特徴部分と請求項８及び１０の特徴部分とに開示されている。これ以外の請求項は、本発明の方法（請求項２〜６）と金属板（請求項９）との有利な実施形態及び他の発展形態を述べている。
【０００８】
提案する方法に関しては、本発明の課題は、少なくとも１枚の塗装金属板の少なくとも１つの面に、本発明に従って、レーザによって、表面から突出する少なくとも１つの断面変形（断層変形）を生成することによって解決される。この場合、レーザビームは、処理表面域の中心を通って及び／又はその中心の回りに、横方向及び縦方向の動きの成分を含むように動くことによって、少なくとも１つの断面変形を生成する。
【０００９】
この構成法の利点は、レーザビームの動きが溶融物の相互作用領域の範囲内で生起するので、加熱によって誘起される混合に加えて、その動きが溶融物を活性化してほとんど攪拌に近い作用を及ぼす点にある。この結果、得られる断面変形は、その頂部において一層「球面」形状のものとなり、断面変形の高さよりも大きな頂部半径を呈することになる。この形式の断面変形は、スペーサとして先行技術のものより遥かに適している。球面形状であるために、反対側の金属板の中に押入したり、あるいはそれ自体変形したりする可能性が低く、従って金属板の間隔に好ましくない偏差がほとんど生じないからである。これ以外にも、薄い金属板の場合でも、断面変形によって、間隔を挟む金属板の反対側の面に押圧の印影が生じることはない。さらに、本発明の方法によって生成された断面変形を備えた塗装金属板は、先行技術の方法によって作られるものに比べてより高い耐腐食性を有する。一方では、球面状の頂部は間隔を挟んで配置される金属板の中に侵入する可能性が低く、従ってその塗装を損傷することもほとんどないかあるいは全くない。他方、突出する断面変形の材料は金属板の凹み部分から形成されるが、この凹み部分の形状は、先行技術の方法によって作られるものよりも基本的に遥かに平坦であり、従って水分を滞留させる傾向も小さい（低毛管効果）。
【００１０】
レーザビームを、走査装置によって表面上に導くことが特に望ましい。走査装置は、特に急速かつ柔軟なビームの屈折装置、例えばミラー装置（少なくとも１つ又は複数個の操作制御可能な回転ミラーを含む）あるいは又音響光学的変調器である。
【００１１】
特開平１１−４７９６７号公報に提案されている方法に比べた場合の本発明の大きな利点は、走査装置が金属板の表面に対して均等に動き、それによって、走査装置がレーザビームを短い処理時間だけ処理表面域上に照射し、続いてきわめて急速に別の処理表面域に移っていくという点にある。これによって、レーザビームの位置決めに必要な時間はほとんど完全に不要になり、その結果、レーザ装置の利用度を非常に高めることができる。これに対して、例えば特開平１１−４７９６７号公報に用いられる装置のような従来型のレーザ装置の場合には、レーザビームが固定のレンズ系によって処理表面に照射される。別の処理表面域に移るためには、レンズ系を構成部品に対して移動しなければならず、この移動時間の間はレーザのスイッチを切らなければならない。本発明の場合は、さらに、断面変形の形態及び配置を、レーザ走査器の処理領域内で自由にプログラムすることができる。固定のレンズ系に比較して、レーザ走査器は、個別の各断面変形に対して再位置決めする必要がなく、むしろ、断面変形の間の光学経路に沿って有利に動かすことができる。この違いは、処理時間の非常に大きな差異を生み出す。すなわち、レーザ走査器を用いると、約０．３秒で３０個の適切な断面変形を生成することが可能であるが、従来型の装置の場合は、約１０倍の処理時間を要する上に、さらに動きの可能な径路に関しても大幅な制約を受けるのである。然るに、走査装置の場合は、これに対して、ビームを、本発明のあらゆる動きの径路に沿って容易かつきわめて迅速に操作することができる。
【００１２】
本発明の方法の１つの有利な実施形態においては、少なくとも１枚の金属板が高張力鋼である。この高張力鋼という用語は、＞３５０ＭＰａの引張強さを有する鋼、特に、ＴＲＩＰ鋼及び二相鋼（例えばＴＲＩＰ７００、ＤＰ６００）を指している。試験の結果、先行技術の方法によっては、この種の高張力鋼にスペーサとして有効な断面変形を形成することは不可能であることが判明した。しかし、本発明の方法によればこれが可能になるのである。
【００１３】
本発明の方法の他の有利な実施形態においては、レーザビームを、その出力及び／又は速度変化に関して不連続に制御する。すなわち、ビームの出力及び／又はビームを導く速度は全処理時間中一定ではなく、少なくとも２つの異なる値を有する。例えば、レーザビームの出力は、断面変形を生成する動きの当初には高められ、終期には低くされる。その代わりに、処理中心の近傍における速度は、周辺部よりも低く制御される。金属板のレーザ処理をこのように変化させることによって、断面変形の幾何学的形状の違いを制御し得る結果も得られる。
【００１４】
本発明の方法の１つの有利な実施形態においては、レーザビームの焦点を表面に合わせない。焦点は、レーザの照明面積が焦点面積を少なくとも５０％だけ、好ましくは２００％だけ超過するように、被処理金属板の表面から離して位置させることが好ましい。このように表面加熱すると、塗装及び金属板の溶融過程が均質化され、適切な断面変形の形成が促進される。
【００１５】
本発明の方法のさらに他の１つの有利な実施形態においては、レーザビームの動きが、楕円、ロゼット形状、又はフェルマー螺旋の図形を描く。この最後の図形は、次の極方程式（１）、すなわち、
ｒ２＝ａ２θ                （１）
（但し式中、ｒ＝半径、θ＝極角度、ａ＝定数）によって記述される。レーザビームをこのような図形に沿って導くと、結果的に適切な「球面」形状の断面変形が得られるという点で有利である。
【００１６】
本発明の方法のさらに他の１つの有利な実施形態においては、レーザビームが、少なくとも１つの断面変形を、少なくとも１枚の金属板の反対側の面に生成する。これは、レーザビームがこの金属板をその処理表面域の領域において溶融貫通することによって行われる。このために、溶融貫通するまでの十分な処理時間がプログラムされるか、あるいは、処理時間を制御する貫通センサが設けられる。この実施形態によって、複数の金属板を合わせて溶接する場合に、加工工程をさらに加速させることが可能になる。特開平１１−４７９６７号公報による方法においては、最初に１枚の金属板の面を出して、この金属板に断面変形を加工導入し、その後、別の金属板を持ってきて最初の金属板に重ね合わせ、次いで両者を一緒に押圧して、溶接する。しかし、両金属板を互いに対して押圧することなく重ね合わせることはさらに有利である。一緒に押圧することがないので、ほとんどの用途に対して十分な金属板間の最少間隙が残存する。しかし、これは適切な位置決め装置によっても実現することができる。本発明による方法のこの有利な実施形態においては、その後、１枚の金属板又は両金属板を貫通して断面変形を加工導入し、引き続いて、その金属板を一緒に押圧して相互に溶接する。断面変形の生成に用いる利用可能な走査装置の高速性を考慮すると、位置決め過程における節約が大幅な時間の節減を意味している。
【００１７】
本発明の方法のさらに他の１つの有利な実施形態においては、少なくとも１枚の追加的な金属板を、少なくとも１つの突出した断面変形が少なくとも２枚の金属板の間に間隙を形成するように、かつ、少なくとも２枚の金属板を少なくとも１つの間隙の領域において相互に溶接するように、少なくとも１枚の塗装金属板と接触させる。この溶接は、溶接中に発生する気化生成物が少なくとも１つの間隙を通って漏出し得るように行われる。気化生成物の漏出が可能であるので、溶接継手の十分に高度な品質が確保される。
【００１８】
本発明の方法のもう１つ他の有利な実施形態においては、少なくとも２枚の金属板を、溶接の継手が、結果的に、先行して生成された少なくとも１つの断面変形の上に少なくとも部分的に溶接されるように相互に溶接する。
【００１９】
この種の断面変形のそれぞれは塗装の損傷を表している。というのは、レーザ照射の結果として塗装が気化し、金属板の母材が残っているからである。自動車の製造においては、特に亜鉛の塗装（電気めっき）が腐食防止に役立っている。塗装の損傷はそれぞれ腐食の核となることを意味する場合がある。しかし、溶接継手もこの種の損傷を意味するが、接合をなくすわけにはいかない。溶接継手を断面変形の上に走らせて、少なくとも部分的にこれと置き換えることによって、可能性のある腐食の核の数を減らすことができ、これによって腐食の危険性が低減する。後続の防食処理のために、特に電気亜鉛めっきのために、断面変形の形状は決定的に重要である。本発明によれば、なだらかな輪郭の山の頂点が形成され、特開平１１−４７９６７号公報によれば、クレータが形成される。山の頂点は、同量の材料によって形成されるクレータよりも表面積が小さく、従って、腐食に曝される面積も小さくなる。さらに、山の頂点は、接合金属板の場合にもすべての側面から電気めっきすることが可能であるが、クレータはその上に載せられる金属板によってカバーされてしまうので内側を電気めっきすることができない。金属板接合後のクレータの内部には湿気が残留し得ることになり、断面変形が腐食の核になる。
【００２０】
製造されるべき金属板に関する課題は、本発明に従って、金属板に、表面から突出する少なくとも１つの断面変形であって、その先端の半径がその断面変形の高さよりも大きいような断面変形を形成することによって解決される。この場合、この高さは、断面変形の先端と、突出する断面変形の材料の供給源となった金属板の窪み部分の最も低い点との間の高さの差として定義される。
【００２１】
この種類の断面変形は上記の利点を有している。
【００２２】
本発明による金属板のもう１つの有利な実施形態においては、先端の半径と断面変形の高さとが、少なくとも２対１の関係を有している。これによって、強い「球面性」が得られ、上記の利点が強化される。
【００２３】
本発明による金属板の代替的又は補足的な実施形態においては、金属板が同様に表面から突出する断面変形を有しているが、この金属板が高張力鋼製である点が異なっている。
【００２４】
テストの結果、先行技術の方法によっては、スペーサとして有効な断面変形を生成することが不可能であるが、レーザビームを動かす本発明の方法を用いると、このスペーサを生成し得ることが判明している。
【発明を実施するための最良の形態】
【００２５】
次に、本発明による方法及び金属板を、５つの実施例に基づいて詳しく説明したい。
【００２６】
図は、本発明によって生成された断面変形を、概略的に非縮尺方式で示している。この断面変形の先端は「球面状」に形成されており、断面変形の高さ（ｈ）よりも大きな先端半径（頂点半径）（ｒ）を有している。図には塗装は示されていない。この図はレーザビームの処理領域を示すだけのものであり、この領域においては、塗装は、断面変形の生成中に既に気化してしまっているからである。
【００２７】
第１の実施例においては、厚さ０．８ｍｍの電気亜鉛めっき鋼板の金属板を処理した。走査装置をその上に均等に移動させて、レーザビームを順次複数の処理表面域に導く。走査装置は２次元の回動可能なコンピュータ制御のミラー装置から構成される。走査装置は金属板の表面から約３２０ｍｍの位置に配置し、レーザの焦点を表面上約２０ｍｍに合わせた。走査装置は、レーザビームを、１．２５ｍ／ｍｉｎの処理速度で処理表面域に導く。実際の処理表面域に到達する直前の最後の数ミクロンの位置で、レーザの出力を、５ｍｓの時間以内に３．５ｋＷの処理出力に増大する。その後、走査装置は、レーザビームを、断面変形を生成するために塗装金属板の表面上で円周を描くように動かす。この円周の直径は０．１２ｍｍであり、処理には２４ｍｓ必要である。円周径路を描き終わると、走査装置は、レーザビームを、次の処理表面域に移動させる。実際の処理表面域から離脱すると、レーザの出力を、５ｍｓの時間以内に再度予備設定された値に低下させる。溶融物の相互作用領域内部におけるレーザビームの円周状の動きによって、すなわち、横方向及び縦方向の成分を有する動きによって、溶融物は、加熱によって誘起される混合に加えて、補足的に活性化されあるいはほとんど攪拌される。この結果得られる断面変形は、その先端がより一層「球面化」する、すなわち、断面変形の高さ（１４０μｍ）よりも大きな先端半径を有する形態を呈する。この形態は、レーザビームの焦点をずらすことによって得られるものである。焦点をずらすことによって、処理表面域が、より広い処理面積にわたって、より均等に加熱されるからである。これによって、結果的に、塗装がより均等に気化し、金属板の平坦な窪みの中になだらかな輪郭の山の頂点が形成されるという形の断面変形が得られる。所要数の断面変形を生成した後、第２の金属板を重ね合わせて、引き続いてこの２枚の金属板を一緒に押圧し、相互に溶接する。
【００２８】
第２の実施例においては、同じ材料であるが厚さが１．２ｍｍの金属板を用いた。この厚さの金属板の場合は、良好な溶接継手を形成するのに、２枚の金属板間の間隙を０．３ｍｍまでさらに広げることが許容された。この金属板は、溶接に続いて、陰極浸漬塗装処理を行うことが予定されているので、０．２ｍｍの最少間隙が必要である。このような理由から、前記のレーザパラメータを若干変更した。すなわち、円周の直径を０．１１ｍｍとし、レーザビームの処理速度を０．７ｍ／ｍｉｎとし、処理時間を３６ｍｓに延長した。このパラメータによって、２２０μｍの高さを有し、金属板上に２００μｍ突出した断面変形を得ることができ、所要の間隙が設定された。
【００２９】
第３の実施例においては、厚さ１．２ｍｍの電気亜鉛めっき鋼板を２枚少し離して重ね合わせる形のものを提供する。レーザビームの出力を３．５ｋＷ、処理速度を７ｍ／ｍｉｎとし、レーザビームを、走査装置によって、処理表面域の中心の回りに周回しかつその中心に向かって狭まっていく螺旋を描くように動かす。螺旋の初期直径は１．２ｍｍであり、レーザビームは５回の回転後にその中心に達する。これに要した処理時間は１００ｍｓであった。外側から内側に向かう螺旋形状の動きによって、さらに一層なだらかな断面変形が、金属板のレーザと反対側の表面上になだらかな輪郭の山の頂点の形で形成された。所要数の断面変形を生成した後、２枚の金属板を一緒に押圧して相互に溶接した。この場合、溶接継手は少なくともいくつかの断面変形の上を通過させた。
【００３０】
１．５ｍｍ厚さの金属板の場合は、より大きな螺旋半径１．６ｍｍが必要であり、中心への径路については７回転が必要である。これによって、処理時間は、金属板のレーザとは反対側の面の断面変形１個当たり１６０ｍｓに増大した。
【００３１】
第５の実施例においては、厚さ１．０ｍｍの電気亜鉛めっきしたＴＲＩＰ７００鋼の金属板を用い、走査装置をその上で均等に動かし、走査装置がレーザビームを順次複数の処理表面域に移動させた。走査装置は、金属板の表面から約３００ｍｍ離した位置に置き、レーザの焦点は表面に合わせた。走査装置は、レーザビームを処理表面域に８ｍ／ｍｉｎの処理速度で導く。実際の処理表面域に到達する直前の最後の数ミクロンの位置で、レーザの出力を、５ｍｓの時間以内に、１．９ｋＷの基礎出力から２．２ｋＷの処理出力に増大する。続いて、走査装置は、レーザビームを、断面変形生成のために塗装金属板の表面上で円周状に動かす。円周の直径は１．８ｍｍである。この処理には７０ｍｓを要した。円周径路の走査実行後、走査装置はレーザビームを次の処理表面域に移す。実際の処理表面域から離脱すると、レーザの出力を、５ｍｓの時間以内に上記の値に低減する。溶融物の相互作用領域内部におけるレーザビームの円周状の動きによって、すなわち、横方向及び縦方向の成分を有する動きによって、溶融物は、加熱によって誘起される混合に加えて、補足的に活性化されあるいはほとんど攪拌される。この結果、ＴＲＩＰ７００高張力鋼の金属板の場合には、クレータ形状の断面変形が形成され、その「球面状の」壁面がスペーサとして機能する。所要数の断面変形を生成した後、第２のＴＲＩＰ鋼金属板を重ね合わせて、引き続いてこの２枚の金属板を一緒に押圧し、相互に溶接する。
【００３２】
本発明による方法は、上記の実施例の実施形態において、自動車工業における塗装金属板のレーザ溶接、特に高張力鋼のレーザ溶接に特に適していることが明らかになった。特に、処理時間に関して大幅な利得を達成することができる。断面変形の形状が改善されることによって、かつ又、溶接継手を断面変形の少なくとも一部分の上を通すことによって、防食性をも改善することができる。
【００３３】
本発明は、上記の実施例に限定されるわけではなく、さらに幅広く適用することができる。
【００３４】
従って、例えば、走査装置を、ミラー系によって構成する代わりに音響光学変調器によって構成することが考えられる。さらに、レーザ走査器を要素表面上に導く代わりに、定置式走査器の構成要素を動かすことも可能である。場合によっては、走査器と構成要素とに互いに協調した動きを行わせることができる。
【００３５】
さらに、走査装置の金属板までの距離、及び焦点をずらす程度、あるいは前記の動きのパターンは、決定的な重要因子ではなく、必要に応じて、例えば、レーザの出力、あるいは金属板及び／又は塗装の材料に適合させることができる。レーザの出力を、照射中補足的に適切な方法で変化させることも有利となる場合がある。
2007520357.tif 000003
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
表面から突出する少なくとも１つの断面変形を、レーザによって、少なくとも１枚の金属板の少なくとも１つの側の表面上に生成する塗装金属板のレーザ加工法において、
レーザビームを、処理表面域の中心を通って及び／又は該中心の回りに、横方向及び縦方向の動きの成分を含むように動かすことによって、該少なくとも１つの断面変形を、該レーザビームによって、該断面変形の高さよりも大きな頂点半径を有するように生成し、この場合、該高さは、該断面変形の底部部分における該金属板の窪みの最深部からその先端までの距離として測定されることを特徴とするレーザ加工法。
【請求項２】
前記金属板が高張力鋼であることを特徴とする請求項１に記載の方法。
【請求項３】
前記レーザビームは、その出力及び／又は速度の変化に関して不連続に制御されることを特徴とする請求項１又は２に記載の方法。
【請求項４】
前記レーザビームの焦点を前記表面に合わせないことを特徴とする請求項１〜３のいずれか１項に記載の方法。
【請求項５】
前記レーザビームが、その動いている間に、楕円、ロゼット形状、あるいはフェルマー螺旋の図形を描くことを特徴とする請求項１〜４のいずれか１項に記載の方法。
【請求項６】
少なくとも１枚の付加的な金属板を、少なくとも１枚の前記塗装金属板と、前記突出した少なくとも１つの断面変形が該少なくとも２枚の金属板の間に間隙を形成するように接触させること、及び、該少なくとも２枚の金属板を、溶接によって発生する気化生成物が該少なくとも１つの間隙を通って漏出し得るように、該少なくとも１つの間隙の領域において相互に溶接すること、を特徴とする請求項１〜５のいずれか１項に記載の方法。
【請求項７】
前記少なくとも２枚の金属板を、結果的に溶接継手が少なくとも１つの先行して生成された前記断面変形に少なくとも部分的に置き換わるように、一緒に溶接することを特徴とする請求項６に記載の方法。
【請求項８】
表面から突出する少なくとも１つの断面変形を有する塗装金属板において、該断面変形が、なだらかな輪郭を有すると共に、該断面変形の高さよりも大きな頂点半径を有し、この場合、該高さは、該断面変形の底部部分における該金属板の窪みの最深部からその頂点までの距離として測定されることを特徴とする塗装金属板。
【請求項９】
前記頂点半径と前記断面変形の高さが少なくとも２：１の比を有することを特徴とする請求項８に記載の塗装金属板。
【請求項１０】
表面から突出する少なくとも１つの断面変形を有する塗装金属板において、該金属板が高張力鋼であることを特徴とする塗装金属板。
【国際調査報告】
2007520357.tif 000004
2007520357.tif 000005
2007520357.tif 000006
2007520357.tif 000007
2007520357.tif 000008
2007520357.tif 000009